(57)【要約】【課題】  生体由来のｍＲＮＡを迅速かつ簡単に高純度で単離する。【解決手段】  ｍＲＮＡ及び水を含有する出発材料からｍＲＮＡを単離する方法であって、（ａ）出発材料に水溶性溶媒を添加してサンプル溶液を調製する工程、（ｂ）前記サンプル溶液をｍＲＮＡ結合性固相と接触させて固相−ｍＲＮＡ複合体を形成する工程、（ｃ）固相−ｍＲＮＡ複合体と溶媒とを分離する工程。（ｄ）固相−ｍＲＮＡ複合体を洗浄する工程、（ｅ）固相−ｍＲＮＡ複合体からｍＲＮＡを溶出する工程、を含むことを特徴とする方法を用いる。【選択図】  図４
2006271292.tif 000002
【特許請求の範囲】
【請求項１】
ｍＲＮＡを含有する出発材料からｍＲＮＡを単離する方法であって、
（ａ）出発材料に水溶性溶媒を添加してサンプル溶液を調製する工程、
（ｂ）前記サンプル溶液をｍＲＮＡ結合性固相と接触させて固相−ｍＲＮＡ複合体を形成する工程、
（ｃ）固相−ｍＲＮＡ複合体と液体成分とを分離する工程、
（ｄ）固相−ｍＲＮＡ複合体からｍＲＮＡを溶出する工程、
を含むことを特徴とする方法。
【請求項２】
水溶性溶媒が、分子内に二重結合性酸素を有することを特徴とする、請求項１に記載の方法。
【請求項３】
水溶性溶媒が、ＤＭＳＯ、ホルムアミド、Ｎ−メチルホルムアミド、及びＮ−メチル−２−ピロリドンからなる群より選択される少なくとも１種であることを特徴とする請求項１又は２に記載の方法。
【請求項４】
水溶性溶媒が、ＤＭＳＯ及び／又はホルムアミドであることを特徴とする請求項１〜３のいずれかに記載の方法。
【請求項５】
（ａ）工程において、サンプル溶液中の液体成分が水：水溶性溶媒＝９９：１〜５０：５０の体積比となるように水溶性溶媒を添加することを特徴とする、請求項１〜４のいずれかに記載の方法。
【請求項６】
（ａ）工程において、サンプル溶液中の液体成分が水：水溶性溶媒＝７５：２５〜５５：４５の体積比となるように水溶性溶媒を添加することを特徴とする、請求項４に記載の方法。
【請求項７】
ｍＲＮＡ結合性固相が、シリカ粒子、シリカフィルター、固相抽出カラム、ポリマー材料、フィルター材料、ポリスチレンビーズ、磁性微粒子、及びラテックスからなる群より選択される少なくとも１種の表面を疎水加工した固相であることを特徴とする、請求項１〜６のいずれかに記載の方法。
【請求項８】
疎水加工が、直鎖状アルキル基、環状アルキル基、分岐アルキル基、及び芳香族基からなる群より選択される少なくとも１種による化学修飾であることを特徴とする、請求項７に記載の方法。
【請求項９】
（ｃ）工程において、固相−ｍＲＮＡ複合体と液体成分との分離が、フィルター透過、遠心分離、沈澱、及び磁気吸着からなる群より選択される少なくとも１種により行われることを特徴とする、請求項１〜８のいずれかに記載の方法。
【請求項１０】
（ｄ）工程において、ｍＲＮＡを溶出用緩衝液により溶出することを特徴とする、請求項１〜９のいずれかに記載の方法。
【請求項１１】
（ｃ）工程の後に、（ｃ−１）固相−ｍＲＮＡ複合体を洗浄する工程、
をさらに含むことを特徴とする、請求項１〜１０のいずれかに記載の方法。
【請求項１２】
（ｃ−１）工程において、固相−ｍＲＮＡ複合体を洗浄用緩衝液により洗浄することを特徴とする、請求項１１に記載の方法。
【請求項１３】
（１）ＤＭＳＯ、ホルムアミド、Ｎ−メチルホルムアミド、及びＮ−メチル−２−ピロリドンからなる群より選択される少なくとも１種の水溶性溶媒、
（２）シリカ粒子、シリカフィルター、固相抽出カラム、ポリマー材料、フィルター材料、ポリスチレンビーズ、磁性微粒子、及びラテックスからなる群より選択される少なくとも１種の表面を疎水加工したｍＲＮＡ結合性固相、
（３）固相−ｍＲＮＡ複合体洗浄液、及び
（４）ｍＲＮＡ溶出液
からなる群より選択される少なくとも１種を含むことを特徴とするｍＲＮＡ単離キット。
【請求項１４】
ｍＲＮＡを含む出発材料から、ｍＲＮＡに相補的なＤＮＡを製造する方法であって、
（ａ）出発材料に水溶性溶媒を添加する工程、
（ｂ）水溶性溶媒を添加した出発材料をｍＲＮＡ結合性固相と接触させて固相−ｍＲＮＡ複合体を形成する工程、
（ｃ）固相−ｍＲＮＡ複合体と液体成分とを分離する工程、
（ｄ）固相−ｍＲＮＡ複合体からｍＲＮＡを溶出する工程、
（ｅ）溶出したｍＲＮＡからＤＮＡを逆転写する工程、
（ｆ）ＤＮＡを増幅する工程、
を含むことを特徴とする方法。
【請求項１５】
ｍＲＮＡを含む出発材料から、ｍＲＮＡに相補的なＤＮＡを製造する方法であって、
（ａ）出発材料に水溶性溶媒を添加する工程、
（ｂ）水溶性溶媒を添加した出発材料をｍＲＮＡ結合性固相と接触させて固相−ｍＲＮＡ複合体を形成する工程、
（ｃ）固相−ｍＲＮＡ複合体と液体成分とを分離する工程、
（ｄ）固相に結合したｍＲＮＡからＤＮＡを逆転写する工程、
（ｅ）ＤＮＡを増幅する工程、
を含むことを特徴とする方法。
【請求項１６】
（ｃ）工程の後に、（ｃ−１）固相−ｍＲＮＡ複合体を洗浄する工程、
をさらに含むことを特徴とする、請求項１４又は１５に記載の方法。
【発明の詳細な説明】
【技術分野】
【０００１】
本発明はメッセンジャーＲＮＡ（ｍＲＮＡ）を含有する出発材料から、ｍＲＮＡを迅速かつ簡便な操作で単離するための方法及びキット、並びに、該方法により得られたｍＲＮＡからＤＮＡを製造する方法に関する。より具体的には、本発明は、ＲＮＡ混合物（トータルＲＮＡ）等のようなｍＲＮＡを含有する生物材料から、ｍＲＮＡを単離するための方法及びキット等に関する。
【背景技術】
【０００２】
遺伝子操作やヒトゲノム解析をはじめとする近年のバイオテクノロジーの進歩には、目を見張るものがある。特に遺伝子を含むＤＮＡやＲＮＡといった核酸は、生命活動の本質をつかさどる物質として医学、化学、農学といった広い領域において研究されている。また、学術的な知見をもとに産業界への応用も急速に広まっている。このようなバイオテクノロジー興隆の時代においては、生物の核酸を分離抽出する技術が必要となっている。特に生命活動全般に関する遺伝情報を直接的にコードするｍＲＮＡを簡便かつ安価に分離精製する為の技術が重要課題となっている。
【０００３】
一般に、生体内に含まれるｍＲＮＡは、そのコードする遺伝情報により様々な種類が存在する。例えば酵母には、約６０００種類の異なるｍＲＮＡが存在すると言われている。従って、ある生体試料中に含まれるｍＲＮＡ全般を抽出するという場合、塩基配列や分子長の異なる様々なｍＲＮＡの混合物として抽出することになる。以下、本発明においてｍＲＮＡには、単一のｍＲＮＡの他、このような、ある生体試料中に含まれる様々なｍＲＮＡの混合物をも含むものとする。
【０００４】
一般に、細胞抽出液や血液といった生体試料からＲＮＡ混合物（トータルＲＮＡ）を抽出する方法としては、ＲＮＡとその他の成分（ＤＮＡ、タンパク質、細胞膜等）の化学的な性質の違いにより分離するものが用いられている。例えば、生体試料を酸性条件下でフェノールと接触させることで、ＲＮＡは水相へ、それ以外の成分はフェノール相へそれぞれ分配され、結果としてＲＮＡのみを分離抽出する事ができる。また、高濃度のカオトロピック塩存在下においてＲＮＡがシリカやガラス微粒子表面に吸着することを利用して、ＲＮＡを選択的に分離抽出する方法も知られている。この場合はＤＮＡも吸着し得るが、前もってＤＮＡ分解酵素処理を行っておくことでＲＮＡのみの抽出が可能となる。
【０００５】
しかし、次の段階であるトータルＲＮＡからｍＲＮＡを分離、抽出することは以下の理由で困難であった。（１）一般にｍＲＮＡは、トータルＲＮＡ全体のわずか数％しか占めていない。（２）ｍＲＮＡは、同じＲＮＡの一種であるリボソーマルＲＮＡやトランスファーＲＮＡと区別され、分離されなくてはならない。（３）一つの細胞種に含まれるｍＲＮＡは、非常に種類が多く多様性に富んでいる（例えば酵母のｍＲＮＡは約６０００種類あるといわれている）。つまり非常に似通った性質の混合物中から、微量のしかも多様性に富むｍＲＮＡという一群の核酸種を、高収率かつ高精度に抽出することが要求されるのである。更に、ｍＲＮＡはＲＮＡ分解酵素に対して極めて不安定であるので、簡便、迅速な処理操作で分離抽出が行われなくてはならない。
【０００６】
現在、ｍＲＮＡの分離方法としては、以下に示す方法が挙げられる。ほぼ唯一実用的に使用されている方法としては、オリゴｄＴというＤＮＡを支持体に固定化した１種のアフィニティー分離法が報告されている（例えば、非特許文献１及び２等）。一般に、真核生物のｍＲＮＡの３’末端には、ポリＡテイルと呼ばれるアデニル基が数１０〜３００塩基程度連続した配列を持つことが知られている。このポリＡテイル配列が支持体に固定化したオリゴｄＴと相補的塩基対を形成することにより、ｍＲＮＡを分離することができる。しかし、この方法はＤＮＡを材料とするため、高価であるという欠点がある。また、ＤＮＡを素材とすることで、ＤＮＡ加水分解酵素による分解を受けやすい為に寿命が短いこと、溶液中で保存しなければならないので保管、管理が面倒であること、といった欠点がある。
【０００７】
また、特許文献１及び２等で報告されているように、β−１，３−グルカン類がｍＲＮＡと選択的に複合体を形成することを利用して、他のＲＮＡから分離抽出する技術が知られている。しかしこれらの方法においては、いくつかの問題点が指摘される。例えば、特許文献１に記載された方法では、β−１，３−グルカン類が支持体に固定化されているために、核酸との複合体形成速度が遅く、分離抽出に要する時間が非常に長くかかる場合がある。例えば、ｍＲＮＡを分離するには、サンプル溶液をカラム中に入れた状態で６時間以上熟成させなければならない場合がある。また、β−１，３−グルカンを固定化したアフィニティーカラムを調製する際にも手間と費用がかかり、必ずしも経済的な分離方法とはいえない。同様に、特許文献２の方法においても、β−１，３−グルカンにマトリックスとの結合サイトを付与する必要があり、その調製コストは核酸分離コストを上昇させる要因となる。これらの核酸分離剤は、その調整過程において手間と調製費用がかかるという欠点があり、これらを根本的に改善することは困難であると考えられる。
【０００８】
一方、物質の分離精製を行う為の手段として、逆相カラム、イオン交換カラムといったカラムクロマトグラフィー技術がよく知られている。これらは分離対象となる試料中に含まれる物質とカラム充填剤との間の親和性が、疎水性／親水性の程度、水素結合部位の有無、電荷量等によりそれぞれ異なることを利用して分離する方法である。
【０００９】
非特許文献３には、クロマトグラフィー技術を用いた核酸の分離分析例が記載されている。例えば、逆相カラムを用いると、１２量体から１８量体のオリゴチミジル酸が独立したピークとして検出された例が報告されている。しかし、このような手法を用いることができるのは塩基数が数１０量体のオリゴヌクレオチドのみである。
【００１０】
また、イオン交換カラムを用いて、トランスファーＲＮＡの分離分析を行った例も報告されている。しかしながら、本報告例は高速液体クロマトグラフィー装置を使用し長時間かけて溶出操作を行う性質のものであり、バイオ実験に使用するための核酸の分離手法としては不適当である。
【００１１】
実際のところ、逆相カラム又はイオン交換カラムによりトータルＲＮＡ中のｍＲＮＡを定量的に分離抽出することは、今までのところ報告されていない。これは、ｍＲＮＡとその他のＲＮＡ（リボソーマルＲＮＡ、トランスファーＲＮＡ）の化学的な性質が非常によく似ており、カラムクロマトグラフィーの分離原理上分離効率が極めて低くなることが理由の一つとなっている。更に、ｍＲＮＡは一種類の塩基配列ではなく、実際は数１０から数１０００種類以上の分子種の混合物であることが多い。ｍＲＮＡ分子に共通する性質として、３’末端にアデニル基が数１０から３００塩基程度連続するポリＡテイルと呼ばれる配列が存在することが挙げられる。しかし、ｍＲＮＡ分子の全長の塩基数は数１００から数１０００塩基であるので、ポリＡテイルの存在がｍＲＮＡ分子全体の化学的な性質及びカラム担体に対する親和性に及ぼす影響は極めて小さい。従って、従来の逆相及びイオン交換カラムクロマトグラフィーの原理に基づいて、トータルＲＮＡ中のｍＲＮＡを定量的に分離抽出することはほぼ不可能といえる。ましてや、実用上様々なバイオテクノロジー実験に用いるために適した、高濃度且つ破損の少ないｍＲＮＡを簡便且つ迅速に分離抽出する方法としては、これらの通常の使用法によっては実現されていない。
【００１２】
カラムクロマトグラフィー技術の一つに、分子サイズで分画を行うゲルカラムクロマトグラフィーという技法も知られている。しかし、ｍＲＮＡの塩基数が数１００から数１０００と広範囲に分布していること、リボソーマルＲＮＡと分子量の重なるｍＲＮＡが一部存在することから、ｍＲＮＡの定量的且つ実用的な分離抽出に用いることは出来ない。
【特許文献１】特開２００３−３５７０４号公報
【特許文献２】特開２００３−１３７９０４号公報
【非特許文献１】栗林、日方、他、生化学．６０巻、９６７ページ、１９８８年
【非特許文献２】アビブ、レーダー、Ｐｒｏｃ．Ｎａｔ．Ａｃａｄ．Ｓｃｉ．ＵＳＡ、６９巻、１４０８ページ、１９７２年
【非特許文献３】「新生化学実験講座  核酸Ｉ  分離分析」（東京化学同人、１９９１年、ｐ１２９−ｐ１６８）
【発明の開示】
【発明が解決しようとする課題】
【００１３】
本発明の課題は、ｍＲＮＡの単離を高収率且つ安価で簡便に行う方法を提供することにある。また、本発明の課題は、耐久性、保存性に優れたｍＲＮＡの単離方法を提供することである。さらに、本発明の課題は、上記により得られたｍＲＮＡからＤＮＡを製造する方法を提供することにある。
【課題を解決するための手段】
【００１４】
本発明の主眼は、適当量の水溶性溶媒の存在下で、オクタデシル基修飾シリカ（ＯＤＳ）等のｍＲＮＡ結合性固相を使用する点にある。しかし、一般的な使用法に従えば、ＯＤＳは、単純に疎水的相互作用の強弱に基づき対象分子を吸着／溶出する性質しか持たない。従って、多種多様な塩基配列、分子長のＲＮＡ混合物の中からｍＲＮＡのみを分離する事は原理上不可能なはずである。しかし、本発明で示すとおり、出発材料に適当量の水溶性溶媒（例えば水に対して４０ｖｏｌ％相当のジメチルスルホキシド）を添加した後にＯＤＳと接触させると、驚くべき事にｍＲＮＡのみが高収率、高純度でＯＤＳに吸着する事を見出した。この現象は従来知られていたＯＤＳの物質分離能力からは全くかけ離れたものであり、ｍＲＮＡ分離材料としての新しい使用方法を提供するものである。
【００１５】
ｍＲＮＡ結合性固相に保持されたｍＲＮＡは水、アルコールなどの有機溶媒又は両者の混合溶液で洗浄することにより容易に溶出することができる。
【００１６】
即ち、本発明は、ｍＲＮＡを含有する出発材料からｍＲＮＡを単離する方法であって、
（ａ）出発材料に水溶性溶媒を添加してサンプル溶液を調製する工程、
（ｂ）前記サンプル溶液をｍＲＮＡ結合性固相と接触させて固相−ｍＲＮＡ複合体を形成する工程、
（ｃ）固相−ｍＲＮＡ複合体と液体成分とを分離する工程、
（ｄ）固相−ｍＲＮＡ複合体からｍＲＮＡを溶出する工程、
を含むことを特徴とする方法である。
【００１７】
また、本発明は、水溶性溶媒が、分子内に二重結合性酸素を有することを特徴とする、上記の方法である。
【００１８】
また、本発明は、水溶性溶媒が、ＤＭＳＯ、ホルムアミド、Ｎ−メチルホルムアミド、及びＮ−メチル−２−ピロリドンからなる群より選択される少なくとも１種であることを特徴とする上記の方法である。
【００１９】
また、本発明は、水溶性溶媒が、ＤＭＳＯ及び／又はホルムアミドであることを特徴とする上記の方法である。
【００２０】
また、本発明は、（ａ）工程において、サンプル溶液中の液体成分が水：水溶性溶媒＝９９：１〜５０：５０の体積比となるように水溶性溶媒を添加することを特徴とする、上記の方法である。
【００２１】
また、本発明は、（ａ）工程において、サンプル溶液中の液体成分が水：水溶性溶媒＝７５：２５〜５５：４５の体積比となるように水溶性溶媒を添加することを特徴とする、上記の方法である。
【００２２】
また、本発明は、ｍＲＮＡ結合性固相が、シリカ粒子、シリカフィルター、固相抽出カラム、ポリマー材料、フィルター材料、ポリスチレンビーズ、磁性微粒子、及びラテックスからなる群より選択される少なくとも１種の表面を疎水加工した固相であることを特徴とする、上記の方法である。
【００２３】
また、本発明は、疎水加工が、直鎖状アルキル基、環状アルキル基、分岐アルキル基、及び芳香族基からなる群より選択される少なくとも１種による化学修飾であることを特徴とする、上記の方法である。
【００２４】
また、本発明は、（ｃ）工程において、固相−ｍＲＮＡ複合体と液体成分との分離が、フィルター透過、遠心分離、沈澱、及び磁気吸着からなる群より選択される少なくとも１種により行われることを特徴とする、上記の方法である。
【００２５】
また、本発明は、（ｄ）工程において、ｍＲＮＡを溶出用緩衝液により溶出することを特徴とする、上記の方法である。
【００２６】
また、本発明は、（ｃ）工程の後に、（ｃ−１）固相−ｍＲＮＡ複合体を洗浄する工程、
をさらに含むことを特徴とする、上記の方法である。
【００２７】
また、本発明は、（ｃ−１）工程において、固相−ｍＲＮＡ複合体を洗浄用緩衝液により洗浄することを特徴とする、上記の方法である。
【００２８】
また、本発明は、
（１）ＤＭＳＯ、ホルムアミド、Ｎ−メチルホルムアミド、及びＮ−メチル−２−ピロリドンからなる群より選択される少なくとも１種の水溶性溶媒、
（２）シリカ粒子、シリカフィルター、固相抽出カラム、ポリマー材料、フィルター材料、ポリスチレンビーズ、磁性微粒子、及びラテックスからなる群より選択される少なくとも１種の表面を疎水加工したｍＲＮＡ結合性固相、
（３）固相−ｍＲＮＡ複合体洗浄液、及び
（４）ｍＲＮＡ溶出液
からなる群より選択される少なくとも１種を含むことを特徴とするｍＲＮＡ単離キットである。
【００２９】
また、本発明は、ｍＲＮＡを含む出発材料から、ｍＲＮＡに相補的なＤＮＡを製造する方法であって、
（ａ）出発材料に水溶性溶媒を添加する工程、
（ｂ）水溶性溶媒を添加した出発材料をｍＲＮＡ結合性固相と接触させて固相−ｍＲＮＡ複合体を形成する工程、
（ｃ）固相−ｍＲＮＡ複合体と液体成分とを分離する工程、
（ｄ）固相−ｍＲＮＡ複合体からｍＲＮＡを溶出する工程、
（ｅ）溶出したｍＲＮＡからＤＮＡを逆転写する工程、
（ｆ）ＤＮＡを増幅する工程、
を含むことを特徴とする方法である。
【００３０】
また、本発明は、ｍＲＮＡを含む出発材料から、ｍＲＮＡに相補的なＤＮＡを製造する方法であって、
（ａ）出発材料に水溶性溶媒を添加する工程、
（ｂ）水溶性溶媒を添加した出発材料をｍＲＮＡ結合性固相と接触させて固相−ｍＲＮＡ複合体を形成する工程、
（ｃ）固相−ｍＲＮＡ複合体と液体成分とを分離する工程、
（ｄ）固相に結合したｍＲＮＡからＤＮＡを逆転写する工程、
（ｅ）ＤＮＡを増幅する工程、
を含むことを特徴とする方法である。
【００３１】
また、本発明は、（ｃ）工程の後に、（ｃ−１）固相−ｍＲＮＡ複合体を洗浄する工程、
をさらに含むことを特徴とする、上記の方法である。
【発明の効果】
【００３２】
従来のｍＲＮＡ分離剤であるオリゴｄＴ結合固相（ラテックス、セルロース、磁性微粒子等）は、オリゴｄＴのｍＲＮＡとの結合能を保つために、溶液に懸濁させた状態で保管、使用しなくてはならなかった。従って、取り扱いが面倒であるといった欠点を有していた。これに対し、本発明におけるｍＲＮＡ結合性固相は粉末状やフィルター状に加工することが可能であり保存、取り扱いに優れた特性を示す。また、形状の加工が容易であるため、バッチ法、スピンカラム法、フィルター法等の様々な分離形態に対応することが可能であり、用途に応じて柔軟な使用が可能となる。
【発明を実施するための最良の形態】
【００３３】
本発明が対象とするｍＲＮＡとしては、特に制限はなく、原核生物及び真核生物のいずれのｍＲＮＡも対象とするが、ポリＡテイルを持つ真核生物のｍＲＮＡが好ましい。
【００３４】
本発明に用いるｍＲＮＡを含有する出発材料としては、ｍＲＮＡを含有するものであれば特に制限はないが、具体的には、トータルＲＮＡのような生体由来の核酸混合物を挙げることができる。
【００３５】
また、出発材料にタンパク質、細胞壁、ＲＮＡ分解酵素等が比較的多く混入している場合は、あらかじめ定法に従い、トータルＲＮＡの状態に粗精製する等の予備精製を行うことが好ましい。これにより、本発明によるｍＲＮＡの単離効率を上げることが可能となる。
【００３６】
本発明に用いるｍＲＮＡ結合性固相とは、ｍＲＮＡを保持する性質を有する固相を意味する。特に、ｍＲＮＡを保持できる疎水的な表面を持つ固体であることが好ましい。具体的には、シリカ粒子、フィルター、固相抽出カラム、ポリマー材料、フィルター材料、ポリスチレンビーズ、磁性微粒子、ラテックス等の表面を疎水加工したものが挙げられる。
【００３７】
ここで、これらの表面を疎水加工する方法として好ましい態様としては、固相表面に直鎖状アルキル基、環状アルキル基、分岐アルキル基、芳香族基等で物理的又は化学的に被覆、修飾することが挙げられる。上述の直鎖アルキル基、分岐アルキル基、環状アルキル基、芳香族基は炭素数２以上、特に好ましくは８以上、更に好ましくは１８以上であることが望ましい。さらに、これらの基は、フッ素などの疎水的な原子が付加されていても良い。これらの基としては、より具体的には、オクタデシル基、オクチル基、エチル基、フェニル基、シクロヘキシル基、イソプロピル基等を挙げることができる。
【００３８】
特に、ｍＲＮＡ結合性固相としては、例えば、逆相カラムの担体として汎用されているオクタデシル基修飾シリカ（ＯＤＳ）を使用することができる。
【００３９】
本発明に用いる水溶性溶媒としては、水に加えた際、二層に分離することなく混合可能な溶媒であれば特に制限はないが、二重結合性酸素を分子内に有する溶媒であることが好ましい。更に、水溶性溶媒の特に好ましい態様として、ジメチルスルホキシド（ＤＭＳＯ）、ホルムアミド、Ｎ−メチルホルムアミド、Ｎ−メチル−２−ピロリドンが挙げられる。その中でも特に効果の高い水溶性溶媒としてＤＭＳＯ、ホルムアミドが挙げられる。これらの水溶性溶媒は、単独あるいは２種以上を組み合わせて用いてもよい。
【００４０】
これらの水溶性溶媒の作用機構については充分に解明されてないが、適当量、出発材料に添加しておくことで、ｍＲＮＡ結合性固相へのｍＲＮＡの保持が促進され、かつその他の成分（リボソーマルＲＮＡ、トランスファーＲＮＡ等）の保持が起きないという作用を有するものと推察される。そして、水溶性溶媒は、ＲＮＡとｍＲＮＡ結合性固相間の疎水的相互作用を適度に和らげる一方で、同時にＲＮＡの高次構造を柔軟にする効果を有し、これにより先述の特異的なｍＲＮＡ分離効果を与えると考えられる。従って、水溶性溶媒の好ましい態様として、分子構造の中に二重結合性酸素を持つ極性溶媒が挙げられることとなる。
【００４１】
本発明を実施するに当たり、良好な結果を得るためには、ｍＲＮＡ結合性固相とｍＲＮＡ間の疎水的相互作用を適切な強さに調整することが重要である。従って、水溶性溶媒の出発材料への適切な添加量は、ｍＲＮＡ結合性固相、水溶性溶媒の種類、塩濃度、出発材料に含有される水の濃度等の組み合わせにより適宜決定されることとなる。例えば、ｍＲＮＡ結合性固相としてオクタデシル基修飾シリカを、水溶性溶媒としてホルムアミドを選択した場合、出発材料へ水溶性溶媒を添加したサンプル溶液中に、体積比で、水：ホルムアミド＝６：４（塩濃度は１００ｍＭに調整）となるように、水溶性溶媒を添加した場合に、最もｍＲＮＡの収率が高くなる。これに対し、水溶性溶媒としてより疎水性の強い溶媒、例えばＮ−メチルホルムアミドを使用したときは、サンプル溶液中に水：Ｎ−メチルホルムアミド＝９：１〜８：２（塩濃度は１００ｍＭに調整）となるように水溶性溶媒を添加した場合に、良好な結果を与える。また、同様にオクチル基修飾シリカをｍＲＮＡ結合性固相に選択した場合は、同条件でオクタデシル基修飾シリカを使用する場合よりも水溶性溶媒の最適添加量は少なくなる。
【００４２】
ｍＲＮＡ結合性固相、水溶性溶媒の種類、サンプル溶液の溶液組成比の組み合わせとして、特に好ましいものは、オクタデシル基修飾シリカ、ＤＭＳＯ又はホルムアミド、水：水溶性溶媒＝７５：２５〜５５：４５、さらに好ましくは７：３〜６：４、の組み合わせである。また、再現性良く分離を行うために、出発材料に緩衝溶液や塩を添加しておくこともできる。塩や、緩衝液の種類、及び濃度に特段制限はないが、ｍＲＮＡの損傷を防ぎ安定に分離を行うためには中性付近で１００ｍＭ程度の濃度が望ましい。また、出発材料、ｍＲＮＡ結合性固相、水溶性溶媒の全て又は一部を１０℃以下に冷却することで、ｍＲＮＡ結合性固相に対するｍＲＮＡの保持効率を高めることもできる。
【００４３】
ｍＲＮＡを含む出発材料に水溶性溶媒を適当量添加した後、ｍＲＮＡ結合性固相と接触させることで、ｍＲＮＡをｍＲＮＡ結合性固相に保持させることができる。この状態を固相−ｍＲＮＡ複合体と呼ぶ。固相−ｍＲＮＡ複合体を液体成分から分離し、更に不純物を除去するために洗浄液で洗浄することができる。洗浄液は、ｍＲＮＡをｍＲＮＡ結合性固相から解離することなく、リボソーマルＲＮＡやトランスファーＲＮＡ、その他の不純物を除去するものであれば特に制限はない。この目的のために、水、緩衝液、食塩水、有機溶媒及びこれらの混合物を用いることが可能であり、例えば、Ｔｒｉｓ−ＨＣｌ溶液等を挙げることができる。また、ｍＲＮＡの解離を防ぐために洗浄液を１０℃以下に冷却して使用することもできる。なお、分離するｍＲＮＡサンプルがそれほど高い純度を必要としない場合等は、洗浄工程を省略することもできる。
【００４４】
固相−ｍＲＮＡ複合体からｍＲＮＡを溶出するために、溶出液を用いることができる。溶出液は、ｍＲＮＡをｍＲＮＡ結合性固相から溶出させるものであれば特に制限はない。この目的のために、水、緩衝液、食塩水、有機溶媒及びこれらの混合物を用いることが可能であり、例えば、ＤＥＰＣ処理水とメタノールの混合溶媒等を挙げることができる。なお、一般に溶出されたｍＲＮＡはＤＮＡへの逆転写反応など次の実験にそのまま用いられることも多い。その場合は、それらの実験を妨げない溶媒を溶出液として使用することが望ましい。また、ｍＲＮＡの単離効率を向上させるために、ＲＮＡが分解しない程度に加熱することも可能である。
【００４５】
本発明を実施するにあたり、様々な分離形態を選択することが可能である。例えばｍＲＮＡ結合性固相に微粒子状のものを使用した場合、バッチ法による分離が可能となる。つまり、水溶性溶媒を添加したサンプル溶液中にｍＲＮＡ結合性固相を懸濁させ、その後固相−ｍＲＮＡ複合体を沈殿させ液体成分を除去することで、洗浄、溶出操作を行うといった方法である。この沈殿過程においては重力による沈殿のほかに、遠心分離操作により沈殿させることも可能である。また、ｍＲＮＡ結合性固相と液体成分との分離を、フィルターによって行うことも可能である。また、微粒子に磁石により吸引される性質を付与しておけば、沈殿操作を磁石による吸引により行うこともできる。
【００４６】
また、ｍＲＮＡ結合性固相にフィルター状や固相カラム状のものを使用した場合、フィルター透過法による分離が可能となる。この場合は、サンプル溶液とｍＲＮＡ結合性固相との接触は、サンプル溶液がフィルター若しくはカラム中を透過する際に行われる。また、洗浄操作及び溶出操作はフィルター若しくはカラムに洗浄液及び溶出液を透過させることで行われる。
【００４７】
また、ｍＲＮＡ結合性固相を容器や流路の表面に塗布しておき、ここにサンプル溶液、洗浄液、溶出液を添加することによりｍＲＮＡの分離を行うこともできる。
【００４８】
前記方法を実施するための本発明による成分のキットは、ｍＲＮＡ結合性固相、水溶性溶媒、洗浄液、溶出液の全部又は一部を含む。洗浄液、溶出液は、そのような溶液を配合するための成分又は濃縮形態であってもよい。ユーザーは必要な溶液をそれぞれ必要な濃度で調製することができる。
【００４９】
また、本発明によって単離されたｍＲＮＡからＤＮＡを逆転写し、ＤＮＡをＰＣＲ（ポリメラ−ゼ連鎖反応）等により増幅させることにより、ｍＲＮＡに相補的なＤＮＡを製造することができる。
【００５０】
又は、固相−ｍＲＮＡ複合体の全部又は一部をそのまま用いてＤＮＡに逆転写し、ＤＮＡをＰＣＲ（ポリメラ−ゼ連鎖反応）等により増幅させることにより、ｍＲＮＡに相補的なＤＮＡを製造することもできる。
【実施例】
【００５１】
以下、本発明の特徴を更に明らかにするため実施例及び比較例を示すが、これらの例は本発明を例示するためのものであり、本発明を制限するためのものではない。
【００５２】
まず、実施例の中で行った代表的な操作を、以下に標準プロトコールとして示す。
【００５３】
１．サンプル溶液の調製
酵母から定法に従って抽出したトータルＲＮＡ水溶液（１０ｇ／ｌ）１０μｌにＤＥＰＣ処理水９０μｌ、１Ｍ  Ｔｒｉｓ−ＨＣｌ（ｐＨ７．５）２０μｌを添加した。次に、水溶性溶媒としてＤＭＳＯを８０μｌ添加した。この溶液をサンプル溶液（ＤＭＳＯ、４０ｖｏｌ％）と表記する。水溶性溶媒として添加する溶媒の種類、体積は実験に応じて変化させた。サンプル溶液は氷冷により１０℃以下に冷却した。
【００５４】
２．フィルター法によるｍＲＮＡの分離操作
オクタデシル基修飾シリカがディスク状になった固相抽出カラム（スピーディスクＣ１８  担体量２０ｍｇ、ＪＴベーカー社製）を、ｍＲＮＡ結合性固相として使用した。実際の操作は以下のように行った。
【００５５】
２−１  フィルター透過操作
プロトコール１に従って調整したサンプル溶液（ＤＭＳＯ、４０ｖｏｌ％）をカラムに加え、フィルター透過を行った。ここで得られた溶液は、透過液と表記する。
【００５６】
２−２  洗浄操作
１００ｍＭ  Ｔｒｉｓ−ＨＣｌ（ｐＨ７．５）１０００μｌをカラムに加え、フィルター透過を行った。この操作を２回、又は３回行った。ここで得られた溶液を、それぞれすすぎ１、すすぎ２、すすぎ３と表記する。洗浄液は、１０℃以下に冷却したものを使用した。
【００５７】
２−３  溶出操作
６５℃に加熱しておいたＤＥＰＣ処理水とメタノールの等量混合物１００μｌをカラム加え、ｍＲＮＡを溶出させた。この操作を２回行った。ここで得られた溶液を、それぞれ溶出１、溶出２と表記する。
【００５８】
３．バッチ法によるｍＲＮＡの分離操作
粉末状オクタデシル基修飾シリカ（ワコーシル４０Ｃ１８、和光純薬社製）１００ｍｇをエッペンチューブにとり、ＤＭＳＯで予備洗浄した。その後プロトコール１に従って調製したサンプル溶液（ＤＭＳＯ、４０ｖｏｌ％）を加え、１０℃以下で１０分間振とうさせた。その後、遠心分離（１５０００ｒｐｍ、３ｍｉｎ．）によりシリカ担体を沈殿させ、上清を除去した。ここで得られた溶液を透過液と表記する。その後、１００ｍＭ  Ｔｒｉｓ−ＨＣｌ（ｐＨ７．５）５００ｍｌを加え軽く懸濁させ、遠心分離により上清を除去した。この洗浄操作を２回繰り返した。ここで得られた溶液をそれぞれすすぎ１、すすぎ２と表記する。次に６５℃に加熱しておいたＤＥＰＣ処理水とメタノールの等量混合物１００  μｌを加え、軽く懸濁させ、遠心分離によりシリカ担体を除去することでｍＲＮＡを含む溶液を得た。この操作を２回行った。ここで得られた溶液をそれぞれ溶出１、溶出２と表記する。
【００５９】
４．トータルＲＮＡ収率の算出
溶液の吸光度（２６０ｎｍ）を測定し、透過液、すすぎ１、２、３、溶出１、２、に含まれるＲＮＡの量を算出した。各溶液に含まれるＲＮＡの総計に対する、溶出１、２に含まれるＲＮＡ量の１００分率をトータルＲＮＡ収率とした。
【００６０】
５．ｍＲＮＡ収率の算出
透過液、すすぎ１、２、３、溶出１、２の各溶液１μｌをノーザンブロット用メンブレンにスポットしＵＶ照射により不溶化させた。次に、定法に従いノーザンブロット実験を行った。具体的には、このメンブレンにフルオレセイン修飾オリゴｄＴプローブをハイブリダイズさせ、フルオレセイン抗体修飾アルカリホスファターゼを添加し、リン酸基蛍光色素を添加させた。一定時間経過後、メンブレンに沈着した蛍光色素からの蛍光強度を定量した。これによりポリＡテイルを持つｍＲＮＡの相対量を知ることができる。この蛍光強度比により、各溶液に含まれるｍＲＮＡの総計に対する、溶出１、２に含まれるｍＲＮＡ量の１００分率をｍＲＮＡ収率とした。
【００６１】
実施例１
実施例１では、ｍＲＮＡ結合性固相としてオクタデシル基修飾シリカを、水溶性溶媒としてＤＭＳＯをそれぞれ用いて本発明を実施した。分離形態は固相抽出カラムを用いたフィルター透過方式で行った。即ち、プロトコール１に従って調整したサンプル溶液（ＤＭＳＯ、４０ｖｏｌ％）を、プロトコール２の操作に従ってフィルター透過実験を行った。ここで得られた各溶液（透過液、すすぎ１、２、溶出１、２）に含まれる、トータルＲＮＡ量、ｍＲＮＡ量の算出を行った。
【００６２】
その結果、トータルＲＮＡはほとんどが透過液、すすぎ１、２、に含まれており、溶出１、２に含まれるのは少量であることが明らかとなった。これに対し、ｍＲＮＡは透過液、すすぎ１、２、はあまり含まれておらず、溶出液１、２に含まれていることが明らかとなった。このことは、ｍＲＮＡのみが選択的にカラム中に保持され、溶出１、２に得られていることを示すものである（図１）。
【００６３】
したがって、トータルＲＮＡに大量に含まれているｍＲＮＡ以外のＲＮＡ（リボソーマルＲＮＡやトランスファーＲＮＡ）は固相カラムにほとんど吸着することなく、洗浄過程までに溶出した。これに対し、ｍＲＮＡはほぼ定量的にオクタデシル基修飾シリカに保持され、洗浄過程までにはほとんど溶出しない。このｍＲＮＡは、次の溶出過程において速やかに溶出することが明らかとなった。即ち、この一連の操作により、ｍＲＮＡ結合性固相と水溶性溶媒の組み合わせによりｍＲＮＡの分離抽出が、簡便且つ高精度に行えることを示すことが出来た。
【００６４】
比較例１
比較例１では、実施例１と同様の操作を行っているが、ｍＲＮＡ結合性固相ではなく未修飾シリカを用いた。即ち、未修飾シリカがディスク状になった固相抽出カラム（スピーディスクシリカ担体量２０ｍｇ、ＪＴベーカー社製）をｍＲＮＡ結合性固相として使用し、実施例１と同様の操作を行った。
【００６５】
その結果、溶出１、２には、ｍＲＮＡはほとんど含まれていないことが明らかとなった。このことは、未修飾シリカではｍＲＮＡの分離抽出を行うことが出来ないことを示すものである（図２）。
【００６６】
比較例２
比較例２では実施例１と同様の操作を、水溶性溶媒を添加することなく行った。即ち、サンプル溶液にＤＭＳＯではなくＤＥＰＣ処理水を加え、実施例１と同様の操作を行った。
【００６７】
その結果、溶出１、２には、ｍＲＮＡはほとんど含まれていないことが明らかとなった。このことは水溶性溶媒を添加しないとｍＲＮＡの分離抽出を行うことが出来ないことを示すものである（図３）。
【００６８】
したがって、比較例１及び２より、ｍＲＮＡの分離抽出にはｍＲＮＡ結合性固相と水溶性溶媒の双方が必要不可欠であることがわかる。
【００６９】
実施例２
実施例２では、様々な溶媒を水溶性溶媒として用いた時のｍＲＮＡ収率の検討を行った。プロトコール１におけるサンプル溶液を、水溶性溶媒として使用する溶媒及びその添加割合を変えて作成した。これらのサンプル溶液について、プロトコール２の操作に従ってフィルター透過実験を行った。プロトコール４、プロトコール５に記載の方法でトータルＲＮＡ収率、ｍＲＮＡ収率を求めた。
【００７０】
その結果、トータルＲＮＡの収率は全サンプル１０％以下であった。ｍＲＮＡ収率は溶媒の種類、添加量により異なることが明らかとなった（表１）。即ち、複数の溶媒が、水溶性溶媒としての役割を果たすことが明らかとなった。特にジメチルスルホキシド（ＤＭＳＯ）、ホルムアミド、Ｎ−メチルホルムアミド、Ｎ−メチル−２−ピロリドンは水溶性溶媒として高い効果を示すことが明らかとなった。また、ｍＲＮＡ収率において高い値を示す添加量はそれぞれ異なる。全体的な傾向としては、疎水性の強い溶媒ほど少ない添加量領域で最高値を示す。
【表１】
2006271292.tif 000003
【００７１】
実施例３
実施例３では、様々なｍＲＮＡ結合性固相を用いてｍＲＮＡ分離収率に及ぼす影響について検討を行った。ここではｍＲＮＡ結合性固相としてオクタデシル基修飾シリカ、オクチル基修飾シリカ、エチル基修飾シリカ、を用いている。即ち、プロトコール１におけるサンプル溶液の水溶性溶媒の比率を変化させ（ＤＭＳＯ、１０〜５０ｖｏｌ％）、プロトコール２の操作に従ってフィルター透過実験を行った。ただし、固相抽出カラムをオクタデシル基修飾シリカ（スピーディスクＣ１８）、オクチル基修飾シリカ（オルテックＣ８）、エチル基修飾シリカ（オルテックＣ２）の３種類を使用し、比較を行った。更にプロトコール４、プロトコール５に記載の方法でトータルＲＮＡ収率、ｍＲＮＡ収率を求めた。
【００７２】
その結果、トータルＲＮＡの収率は全サンプル１０％以下であった。ｍＲＮＡ収率の変化はシリカ表面の化学修飾基により異なることが明らかとなった（図４）。また、水溶性溶媒としてＤＭＳＯを用いたが、ｍＲＮＡの分離を行うのに最適な水溶性溶媒量が異なることが分かる。全体的な傾向として、疎水性の強いｍＲＮＡ結合性固相程、水溶性溶媒の添加量が多い条件で最適分離条件を示している。この結果と実施例２の結果を併せると、ｍＲＮＡの分離には、ｍＲＮＡ結合性固相とｍＲＮＡ間の疎水的相互作用のバランスが大きく影響を与えることが示された。
【００７３】
実施例４
実施例４では仕込みトータルＲＮＡの量を変化させｍＲＮＡ収率に及ぼす影響について検討した。即ち、プロトコール１に従ってサンプル溶液（ＤＭＳＯ、４０ｖｏｌ％）を調製した。但し、サンプル溶液に含まれるトータルＲＮＡ量を２０μｇ〜１０００μｇまで変化させた。これらをプロトコール２の操作に従ってフィルター透過実験を行った。更にプロトコール４、プロトコール５に記載の方法でトータルＲＮＡ収率、ｍＲＮＡ収率を求めた。
【００７４】
その結果、トータルＲＮＡの収率は全サンプル１０％以下であった。ｍＲＮＡ収率は仕込トータルＲＮＡ量２００μｇ以下の領域で特に高い値を示した（図５）。一般的なｍＲＮＡ分離スケールとしては２００μｇ以下であることが多いので、この領域で高収率を与えることは実用的にも有利であるといえる。また、仕込量２００μｇ以上では収率の低下が起きるが、これはｍＲＮＡ結合性固相の量を増やすことで容易に解決できる。
【００７５】
実施例５
実施例５、６、７はそれぞれ異なる由来のｍＲＮＡを含有する出発材料から、ｍＲＮＡを分離した結果である。即ち、プロトコール１に従ってサンプル溶液（ＤＭＳＯ、４０ｖｏｌ％）を調整した。但し、サンプル溶液に含まれるトータルＲＮＡはラット肝臓由来のトータルＲＮＡとした。このサンプル溶液をプロトコール２の操作に従ってフィルター透過実験を行った。
【００７６】
その結果、トータルＲＮＡ収率２％、ｍＲＮＡ収率９１％と算出された。このことによりラット肝臓由来のトータルＲＮＡから高収率、高純度にｍＲＮＡが分離抽出されていることが示された。
【００７７】
実施例６
プロトコール１に従ってサンプル溶液（ＤＭＳＯ、４０ｖｏｌ％）を調整した。但し、サンプル溶液に含まれるＲＮＡはラット心臓由来のポリＡ＋ＲＮＡ（５μｇ）とした。このサンプル溶液をプロトコール２の操作に従ってフィルター透過実験を行った。その結果、ｍＲＮＡ収率は９５％と算出された。このことによりラット心臓由来のポリＡ＋ＲＮＡはほぼ選択的にｍＲＮＡ結合性固相へ結合することが示された。
【００７８】
実施例７
Ｍｏｌｔ４細胞から市販のトータルＲＮＡ抽出キット（クイックジーン８００対応キット、フジバイオサイエンス社製）を用いてトータルＲＮＡを抽出した。ここで得られたトータルＲＮＡ溶液１００μｌに１Ｍ  Ｔｒｉｓ−ＨＣｌ（ｐＨ７．５）２０μｌ、ＤＭＳＯ８０μｌを添加することで、プロトコール１に従ってサンプル溶液（ＤＭＳＯ、４０ｖｏｌ％）を調整した。このサンプル溶液をプロトコール２の操作に従ってフィルター透過実験を行った。その結果、ｍＲＮＡが分離抽出されていることが示された。
【００７９】
実施例５、６、７より、いずれも高い分離収率を示し、本発明が汎用的に使用可能であることを示すものである。
【００８０】
また、実施例７では既存のトータルＲＮＡ抽出キットと本発明の方法を連続的に使用し、細胞抽出液からｍＲＮＡの分離までを連続的に行った。従って、既存の方法と組み合わせる等して細胞抽出液等からスムーズにｍＲＮＡを分離する事も可能であることを示すことが出来た。
【００８１】
実施例８
実施例８は微粒子状のｍＲＮＡ結合性固相を使用し、バッチ法によりｍＲＮＡの分離を行った。即ち、プロトコール１に従って調整したサンプル溶液（ＤＭＳＯ、４０ｖｏｌ％）をプロトコール３の操作に従ってバッチ法によるｍＲＮＡ分離実験を行った。
【００８２】
その結果、トータルＲＮＡ収率３％、ｍＲＮＡ収率８２％と算出された。このことにより、本法はバッチ法等の様々な分離形態に応用可能であることが示された。
【００８３】
比較例３
比較例３では、ｍＲＮＡ結合性固相の代わりに未修飾シリカを使用した。即ち、実施例８に記載の実験を、未修飾シリカ（ワコーシル４０ＳＩＬ、和光純薬社製）を用いて行った。
【００８４】
その結果、ｍＲＮＡは溶出１、２にはほとんど含まれていなかった。従って、未修飾シリカではｍＲＮＡが分離抽出されないことが示された。この実験では、ｍＲＮＡの分離は行われず、バッチ法においても、ｍＲＮＡ結合性固相が不可欠であることが示された。
【００８５】
実施例９
実施例９は、本法により得られたｍＲＮＡが他のバイオ関連実験（この場合はＲＴ−ＰＣＲ実験）に使用可能であることを示すものである。即ち、実施例１で得られた溶出１の溶液５μｌをそのまま用いて逆転写ＰＣＲ実験を行った。操作はインビトロゲン社の逆転写用キットサーモスクリプトＲＴ−ＰＣＲシステムを用い、ターゲット遺伝子をＡＣＴ  ＹＥＡＳＴ （全長１１２８  ｂａｓｅｓ、プライマーはＧＡＡＧＧＧＴＡＧＡＴＡＧＣＡＧＣＣＡＴＣ及びＴＣＴＴＡＴＧＣＴＧＣＴＴＴＣＡＣＣＡＧＧの塩基配列を持つＤＮＡを用いた。）として、ＤＮＡへの逆転写反応、増幅反応（２５サイクル）を行った。
【００８６】
得られた反応液を用いてアガロースゲル電気泳動を行ったところ、ほぼ１つのシャープなバンドが観察され、約１０００塩基長のＤＮＡが増幅していることが明らかとなった（図６）。今回使用したｍＲＮＡサンプルは溶出を水／メタノール混合液で行ったものであるが、ＲＴ−ＰＣＲ実験に直接使用したところ、何の問題もなく対応するＤＮＡ産物を得ることが出来た。
【００８７】
実施例１０
実施例１で得られた溶出１の溶液１００μｌをイソプロパノール沈殿して濃縮した後、アガロースゲル電気泳動実験を行った。
【００８８】
泳動パターンから、リボソーマルＲＮＡ由来のシャープなバンドがほとんど観察されないことが明らかとなった。このことから、得られたｍＲＮＡサンプルには不純物の混入が極めて少ないことが示された。蛍光強度比をパターン化しピーク面積比からｍＲＮＡサンプルの純度を算出すると９３％と算定された。本発明により得られたｍＲＮＡサンプルが高い純度を有していることを示すものである。
【図面の簡単な説明】
【００８９】
【図１】図１は、実施例１で得られた透過液、すすぎ１、２、３、溶出１、２について、トータルＲＮＡ量（Ａ）、ｍＲＮＡ量（Ｂ）、ノーザンブロット実験の結果（Ｃ）を示す図である。
【図２】図２は、比較例１で得られた透過液、すすぎ１、２、溶出１、２について、トータルＲＮＡ量（Ａ）、ｍＲＮＡ量（Ｂ）、ノーザンブロット実験の結果（Ｃ）を示す図である。
【図３】図３は、比較例２で得られた透過液、すすぎ１、２、溶出１、２について、トータルＲＮＡ量（Ａ）、ｍＲＮＡ量（Ｂ）、ノーザンブロット実験の結果（Ｃ）を示す図である。
【図４】図４は、実施例３の実験において、様々な化学修飾シリカフィルターをｍＲＮＡ結合性固相として用いた場合のｍＲＮＡ収率を示す図である。
【図５】図５は、実施例４の実験において仕込みのトータルＲＮＡ量を２０μｇ〜１０００μｇまで変化させた場合のｍＲＮＡ収率の変化を示す図である。
【図６】図６は、実施例９の実験で得られた溶出１の溶液を用いて逆転写ＰＣＲ（ＲＴ−ＰＣＲ）実験を行い、得られたＤＮＡ産物をゲル電気泳動させて得られたパターンを示す図である。
【図１】
2006271292.tif 000004
【図２】
2006271292.tif 000005
【図３】
2006271292.tif 000006
【図４】
2006271292.tif 000007
【図５】
2006271292.tif 000008
【図６】
2006271292.tif 000009
【配列表】
2006271292000001.app